(57)【要約】【課題】高い強度を有しながらも従来技術以上に優れた靭性を有する。【解決手段】質量％で、Ｃ：０．２５％以上０．３１％以下、Ｍｎ：０．５％以上１．０％以下、Ｎｂ：０．０１％以上０．１５％以下、Ｂ：０．０００１％以上０．０１％以下、Ｃｒ：０．００５％以上０．０５％以下、Ｓｉ：０．００５％以上０．１％以下、Ａｌ：０．００５％以上１％以下、Ｐ：０．０５％以下、Ｓ：０．０３％以下、Ｎ：０．０１％以下であるとともに（１）式および（２）式を満たし、残部がＦｅおよび不純物である化学組成を有し、旧オーステナイト平均切片長さが１０μｍ以下のマルテンサイトからなる鋼組織を有し、引張強さが１．８ＧＰａ以上２．０ＧＰａ以下である機械特性を有する、焼入れ鋼材。  ３．４２Ｎ＋０．００１≦Ｔｉ≦３．４２Ｎ＋０．５        （１）  ６≦Ｍｎ／Ｓｉ≦２０                         （２）  ここで、式中の元素記号は鋼中における各元素の含有量（質量％）を表す。【選択図】なし【特許請求の範囲】
【請求項１】
質量％で、Ｃ：０．２５％以上０．３１％以下、Ｍｎ：０．５％以上１．０％以下、Ｎｂ：０．０１％以上０．１５％以下、Ｂ：０．０００１％以上０．０１％以下、Ｃｒ：０．００５％以上０．０５％以下、Ｓｉ：０．００５％以上０．１％以下、Ａｌ：０．００５％以上１％以下、Ｐ：０．０５％以下、Ｓ：０．０３％以下、Ｎ：０．０１％以下であるとともに（１）式および（２）式を満たし、残部がＦｅおよび不純物である化学組成を有し、旧オーステナイト平均切片長さが１０μｍ以下のマルテンサイトからなる鋼組織を有し、引張強さが１．８ＧＰａ以上２．０ＧＰａ以下である機械特性を有する、焼入れ鋼材。
３．４２Ｎ＋０．００１≦Ｔｉ≦３．４２Ｎ＋０．５        （１）
６≦Ｍｎ／Ｓｉ≦２０                         （２）
ここで、式中の元素記号は鋼中における各元素の含有量（質量％）を表す。
【請求項２】
前記化学組成が、Ｆｅの一部に代えて、質量％で、Ｃｕ：１％以下、Ｖ：１％以下、Ｍｏ：１％以下、Ｎｉ：３％以下およびＢｉ：０．０２％以下からなる群から選択される１種または２種以上を含有することを特徴とする請求項１に記載の焼入れ鋼材。
【請求項３】
前記化学組成が、Ｆｅの一部に代えて、質量％で、Ｃａ：０．０１％以下、Ｍｇ：０．０１％以下、ＲＥＭ：０．０１％以下およびＺｒ：０．０１％以下からなる群から選ばれた１種または２種以上を含有することを特徴とする請求項１または請求項２に記載の焼入れ鋼材。
【請求項４】
請求項１から請求項３のいずれかに記載の化学組成を有し、Ａｃ３点が９００℃以下であることを特徴とする、焼入れ用鋼材。
【請求項５】
請求項４に記載の焼入れ用鋼材を、５０℃／秒以上の平均加熱速度で（Ａｃ３点＋４０℃）以上（Ａｃ３点＋２００℃）以下の温度域に加熱し、前記温度域で１０秒間以下保持したのちに、２００℃／秒以上の平均冷却速度でＭｓ点以下の温度域まで冷却することを特徴とする焼入れ鋼材の製造方法。
【発明の詳細な説明】
【技術分野】
【０００１】
本発明は、自動車のボデー構造部品、足回り部品等を始めとする機械構造部品等に好適な焼入れ鋼材およびその製造方法ならびに焼入れ用鋼材に関する。
【背景技術】
【０００２】
近年、自動車の軽量化のため、車体に使用する鋼材の高強度化を図り、使用重量を減ずる努力が進められている。自動車に広く使用される薄鋼板においては、鋼板強度の増加に伴い、プレス成形性が低下し、複雑な形状を製造することが困難になる。具体的には、延性が低下し、加工度が高い部位で破断が生じる、あるいは、スプリングバックや壁反りが大きくなり、寸法精度が劣化する、といった問題が発生する。したがって、高強度、特に７８０ＭＰａ級以上の引張強度（以下、「ＴＳ」とも表記する。）を有する鋼板を用いて、プレス成形により部品を製造することは容易ではない。
【０００３】
このような問題を解決するため、特許文献１には、強度が必要な車体の特定箇所について、高強度鋼板を使用するのではなく、当該箇所を局部的に加熱して焼入れ処理を施すことにより強度を向上させる方法が開示されている。また、特許文献２には、ＴＳ１６２０ＭＰａ以上となる焼入れ型超高強度電縫鋼管およびその製造方法が開示されている。また、特許文献３では、ＴＳ１．８ＧＰａ以上で靭性に優れる焼入れ部材製造に関する技術が開示されている。
【先行技術文献】
【特許文献】
【０００４】
【特許文献１】特開平６−１１６６３０号公報
【特許文献２】特開２００１−１６４３３８号公報
【特許文献３】特開２００７−３０２９３７号公報
【発明の概要】
【発明が解決しようとする課題】
【０００５】
しかし、ＴＳが１．８ＧＰａ以上の部材については、さらに靭性を向上させる技術が望まれているのが実情である。
【０００６】
本発明の具体的課題は、ＴＳが１．８ＧＰａ以上２．０ＧＰａ以下である高い強度を有しながらも従来技術以上に優れた靭性を有する焼入れ鋼材およびその製造方法ならびに焼入れ用鋼材を提供することである。
【課題を解決するための手段】
【０００７】
本発明者らは、例えば急速加熱焼入れ後のＴＳが１．８〜２．０ＧＰａの焼入れ部材の靱性を改善すべく鋭意検討を行った結果、鋼材の化学組成、焼入れ鋼材の鋼組織の調整、焼入れ時のヒートパターンの適正化により、靱性が大幅に改善されることを新たに知見した。その知見に基づき完成させた本発明の要旨は、次の通りである。
【０００８】
（１）質量％で、Ｃ：０．２５％以上０．３１％以下、Ｍｎ：０．５％以上１．０％以下、Ｎｂ：０．０１％以上０．１５％以下、Ｂ：０．０００１％以上０．０１％以下、Ｃｒ：０．００５％以上０．０５％以下、Ｓｉ：０．００５％以上０．１％以下、Ａｌ：０．００５％以上１％以下、Ｐ：０．０５％以下、Ｓ：０．０３％以下、Ｎ：０．０１％以下であるとともに（１）式および（２）式を満たし、残部がＦｅおよび不純物である化学組成を有し、旧オーステナイト平均切片長さが１０μｍ以下のマルテンサイトからなる鋼組織を有し、引張強さが１．８ＧＰａ以上２．０ＧＰａ以下である機械特性を有する、焼入れ鋼材。
３．４２Ｎ＋０．００１≦Ｔｉ≦３．４２Ｎ＋０．５          （１）
６≦Ｍｎ／Ｓｉ≦２０                      （２）
ここで、式中の元素記号は鋼中における各元素の含有量（質量％）を表す。
【０００９】
（２）前記化学組成が、Ｆｅの一部に代えて、質量％で、Ｃｕ：１％以下、Ｖ：１％以下、Ｍｏ：１％以下、Ｎｉ：３％以下およびＢｉ：０．０２％以下からなる群から選択される１種または２種以上を含有することを特徴とする上記（１）に記載の焼入れ鋼材。
【００１０】
（３）前記化学組成が、Ｆｅの一部に代えて、質量％で、Ｃａ：０．０１％以下、Ｍｇ：０．０１％以下、ＲＥＭ：０．０１％以下およびＺｒ：０．０１％以下からなる群から選ばれた１種または２種以上を含有することを特徴とする上記（１）または上記（２）に記載の焼入れ鋼材。
【００１１】
（４）上記（１）から上記（３）のいずれかに記載の化学組成を有し、Ａｃ３点が９００℃以下であることを特徴とする、焼入れ用鋼材。
【００１２】
（５）上記（４）に記載の焼入れ用鋼材を、５０℃／秒以上の平均加熱速度で（Ａｃ３点＋４０℃）以上（Ａｃ３点＋２００℃）以下の温度域に加熱し、前記温度域で１０秒間以下保持したのちに、２００℃／秒以上の平均冷却速度でＭｓ点以下の温度域まで冷却することを特徴とする焼入れ鋼材の製造方法。
【発明を実施するための形態】
【００１３】
次に、本発明において、各範囲に限定した理由について説明する。以後の説明で合金元素についての「％」は「質量％」を表す。
【００１４】
（化学組成）
本発明における焼入れ用鋼材および焼入れ鋼材の化学組成は、以下のように規定する。
【００１５】
Ｃ：０．２５％以上０．３１％以下
Ｃは、鋼の焼入れ性を高め、かつ焼入れ後強度を主に決定する非常に重要な元素である。Ｃ含有量が０．２５％未満では、焼入れ後においてＴＳ１．８ＧＰａ以上を確保することが困難である。したがって、Ｃ含有量は０．２５％以上とする。好ましくは０．２７％以上である。一方、Ｃ含有量が０．３１％を超えると、焼入れ後の強度が高くなりすぎるため、靱性劣化が著しくなる。したがって、Ｃ含有量は０．３１％以下とする。好ましくは０．３０％以下である。
【００１６】
Ｍｎ：０．５％以上１．０％以下
Ｍｎは、鋼の焼入れ性を高め、かつ焼入れ後強度を安定して確保するために、非常に効果のある元素である。しかし、Ｍｎ含有量が０．５％未満ではその効果が十分ではないばかりではなく、加熱時に生成するスケールの密着性が高くなり、焼入れ後の剥離除去が困難となる。したがって、Ｍｎ含有量は０．５％以上とする。好ましくは０．６％以上である。一方、Ｍｎ含有量が１．０％を超えると、上記効果は飽和するばかりか、焼入れ後の靭性劣化が顕著となる。したがって、Ｍｎ含有量は１．０％以下とする。好ましくは０．８％以下である。
【００１７】
Ｎｂ：０．０１％以上０．１５％以下
Ｎｂは、鋼をＡｃ３点以上の温度域に加熱したときに、再結晶を抑制しかつ微細な炭化物を形成してオーステナイト粒を細粒にするため、靱性を大きく改善する効果を有する。Ｎｂ含有量が０．０１％未満では上記作用による効果を得ることが困難である。したがって、Ｎｂ含有量は０．０１％以上とする。好ましくは０．０２％以上である。一方、Ｎｂ含有量が０．１５％超になると、その効果は飽和し、いたずらにコスト増を招くばかりではなく、焼入れ後の靭性劣化が顕著となる。したがって、Ｎｂ含有量は０．１５％以下とする。好ましくは０．１０％以下である。
【００１８】
Ｂ：０．０００１％以上０．０１％以下
Ｂは、鋼の焼入れ性を高め、かつ焼入れ後の強度の安定確保効果をさらに高めるのに有効である。また、粒界に偏析して粒界強度を高め、焼入れ後の靱性や耐遅れ破壊性を向上させる点でも重要な元素である。さらに、加熱時のオーステナイト粒成長抑制効果も有する。しかし、Ｂ含有量が０．０００１％未満ではその効果は十分ではない。したがって、Ｂ含有量は０．０００１％以上とする。好ましくは０．００１％以上である。一方、Ｂ含有量が０．０１％を超えるとその効果は飽和し、かつコスト増を招く。したがって、Ｂ含有量は０．０１％以下とする。
【００１９】
なお、Ｂの粒界偏析量は、焼入れする際のオーステナイト粒径の影響を受ける。すなわち、上記オーステナイト粒径が小さくなるほど、Ｂの偏析サイトが増加するため、より多くのＢが偏析することが可能となる。一方、上記オーステナイト粒径が大きくなるほど、Ｂの偏析サイトが減少するため、Ｂの偏析可能量が少なくなる。したがって、Ｂ含有量の上限は焼入れに供する際のオーステナイト粒径、すなわち焼入れ部材における旧オーステナイト粒径に応じて決定することが、Ｂ偏析による作用効果を効率的に得ることができるので好ましい。具体的には、下記式（３）を満足することが好ましい。
【００２０】
Ｂ含有量（ｐｐｍ）≦ｅｘｐ（４．５７−０．５７１×ｌｎ（ｒ））    （３）
ここで、ｒ：旧オーステナイト粒の平均切片長さ（μｍ）である。
【００２１】
なお、上記式（３）を満足させるには、化学組成と焼入れに供する際のオーステナイト粒径との関係を経験的に求めておき、化学組成と焼入れ条件とを調整すればよい。
【００２２】
Ｃｒ：０．００５％以上０．０５％以下
Ｃｒは、鋼の焼入れ性を高め、かつ焼入れ後強度を安定して確保するために、非常に効果のある元素である。しかし、Ｃｒ含有量が０．００５％未満ではその効果は十分ではない。したがって、Ｃｒ含有量は０．００５％以上とする。一方、Ｃｒ含有量が０．０５％を超えるとその効果は飽和するばかりではなく、加熱時において、主にセメンタイトから構成される炭化物の溶解が遅れやすくなり、焼入れ後の靭性劣化が顕著となる。したがってＣｒ含有量は０．０５％以下とする。好ましくは０．０２％以下である。
【００２３】
Ｓｉ：０．００５％以上０．１％以下
Ｓｉは、鋼の焼入れ性を高め、かつ焼入れ後強度を安定して確保するために、効果の有る元素である。しかし、Ｓｉ含有量が０．００５％未満ではその効果は十分ではない。したがって、Ｓｉ含有量は０．００５％以上とする。一方、Ｓｉ含有量が０．１％を超えると、その効果は飽和するばかりではなく、加熱時に生成するスケールの密着性が高くなるため、焼入れ後の剥離除去が困難となる。好ましくは０．０８％以下である。
【００２４】
Ａｌ：０．００５％以上１％以下
Ａｌは、鋼の焼入れ性を高め、かつ焼入れ後強度を安定して確保するために、効果の有る元素である。しかし、Ａｌ含有量が０．００５％未満ではその効果は十分ではない。したがって、Ａｌ含有量は０．００５％以上とする。好ましくは０．０１％以上である。一方、Ａｌ含有量が１％を超えると、その効果は飽和するばかりではなく、かついたずらにコスト増を招く。したがって、Ａｌ含有量は１％以下とする。好ましくは０．８％以下である。
【００２５】
Ｐ：０．０５％以下、Ｓ：０．０３％以下、Ｎ：０．０１％以下
これらの元素は、一般に不純物として含有される元素であるが、鋼の焼入れ性を高め、かつ焼入れ後の強度の安定確保に効果の有る元素である。したがって、これらの元素の１種または２種以上を積極的に含有させてもよい。しかし、上記上限値以上に含有させてもその効果は小さく、いたずらにコスト増を招く。このため、各合金元素の含有量は上記範囲とする。
【００２６】
Ｔｉ：３．４２Ｎ＋０．００１≦Ｔｉ≦３．４２Ｎ＋０．５
Ｔｉは、鋼をＡｃ３  点以上に加熱したときに、再結晶を抑制し微細な炭化物を形成してオーステナイト粒を細粒にするため、焼入れ後の靱性を大きく改善する効果を有する。Ｔｉ含有量が（３．４２Ｎ＋０．００１）％未満では上記効果を十分に得ることが困難である。したがって、Ｔｉ含有量は（３．４２Ｎ＋０．００１）％以上とする。好ましくは（３．４２Ｎ＋０．０２）％以上である。一方、Ｔｉ含有量が（３．４２Ｎ＋０．５）％超になると、その効果は飽和し、いたずらにコスト増を招く。したがって、Ｔｉ含有量は（３．４２Ｎ＋０．５）％以下とする。好ましくは（３．４２Ｎ＋０．０８）以下である。
【００２７】
６≦Ｍｎ／Ｓｉ≦２０
Ｍｎ含有量をＳｉ含有量で割った値であるＭｎ／Ｓｉは、スケール密着性に大きく影響を及ぼすパラメータである。すなわち、Ｍｎ／Ｓｉが６未満または２０超えでは、加熱時に生成するスケールの密着性が高くなるため、焼入れ後の剥離除去が困難となる。したがって、Ｍｎ／Ｓｉは上記範囲とする。
【００２８】
Ｃｕ：１％以下、Ｖ：１％以下、Ｍｏ：１％以下、Ｎｉ：３％以下およびＢｉ：０．０２％以下からなる群から選択される１種または２種以上
これらの元素は、鋼の焼入れ性を高め、かつ焼入れ後の強度の安定確保に効果の有る元素である。Ｎｉは、劈開破壊強度を上昇させ、焼入れ後の靭性を大きく改善する作用をさらに有する。Ｂｉは、組織を均一にし、焼入れ後の靭性を一層高める作用をさらに有する。したがって、これらの元素の１種または２種以上を含有させてもよい。
【００２９】
しかし、Ｃｕ、Ｖ、ＭｏおよびＮｉについては、上記上限値以上に含有させてもその効果は小さく、いたずらにコスト増を招く。また、Ｂｉについては、その含有量が０．０２％を超えると、熱間加工性が劣化して、熱間圧延が困難になる。したがって、各合金元素の含有量は上記範囲とする。Ｎｉ含有量は１％以下とすることが好ましく、Ｂｉ含有量は０．０１５％以下とすることが好ましい。なお、上記効果をより確実に得るには、Ｃｕ：０．００５％以上、Ｖ：０．００５％以上、Ｍｏ：０．００５％以上、Ｎｉ：０．０１％以上およびＢｉ：０．００１％以上の少なくとも一つを満足させることが好ましい。Ｎｉについては、その含有量を０．１％以上とすることがさらに好ましく、Ｂｉについては、その含有量を０．００２％以上とすることがさらに好ましい。
【００３０】
Ｃａ：０．０１％以下、Ｍｇ：０．０１％以下、ＲＥＭ：０．０１％以下およびＺｒ：０．０１％以下からなる群から選ばれた１種または２種以上
これらの元素は、製鋼時における介在物制御、特に介在物の微細分散化に寄与し、焼入れ後の靭性を高める作用を有する元素である。しかし、いずれも０．０１％を超えて含有させると、表面性状の劣化が顕在化する場合がある。したがって、各元素の含有量はそれぞれ上記のとおりとする。なお、上記作用による効果をより確実に得るには、これらの元素の少なくとも一つの含有量を０．０００３％以上とすることが好ましい。ここで、ＲＥＭは、Ｓｃ、Ｙおよびランタノイドの合計１７元素を指し、上記ＲＥＭの含有量はこれらの元素の合計含有量を意味する。ランタノイドの場合、工業的にはミッシュメタルの形で添加される。
【００３１】
（焼入れ鋼材の鋼組織）
焼入れ鋼材の鋼組織は、旧オーステナイト平均切片長さが１０μｍ以下であるマルテンサイトからなるものとする。
【００３２】
旧オーステナイト平均切片長さが１０μｍ超では、ＴＳ１．８ＧＰａ以上の高強度下において良好な靭性を確保することが困難である。したがって、焼入れ鋼材の鋼組織は、旧オーステナイト平均切片長さが１０μｍ以下であるものとする。
【００３３】
また、焼入れ鋼材の鋼組織がマルテンサイト以外の相または組織を主体とするものでは、ＴＳ１．８ＧＰａ以上の高強度を確保することが困難となる。したがって、焼入れ鋼材の鋼組織は、マルテンサイトからなるものとする。
【００３４】
なお、焼入れ鋼材の鋼組織はマルテンサイトからなるものであるが、製造上不可避的に混入するマルテンサイト以外の相または組織を含む。例えば、数％の残留オーステナイトや炭化物などが含まれていてもよい。
【００３５】
（焼入れ鋼材の強度）
焼入れ鋼材の強度は、ＴＳで１．８ＧＰａ以上２．０ＧＰａ以下とする。
【００３６】
ＴＳ１．８ＧＰａ未満では、然程靭性が問題となることはなく、本発明によらずとも良好な靭性を確保することができる。したがって、本発明においては、焼入れ鋼材の強度がＴＳで１．８ＧＰａ以上であることを前提とする。
【００３７】
ＴＳ２．０ＧＰａ超では、強度上昇に伴う靭性の低下が著しくなり、良好な靭性を確保することが困難となる。したがって、焼入れ鋼材の強度はＴＳで２．０ＧＰａ以下とする。
【００３８】
（焼入れ用鋼材）
焼入れ用鋼材は焼入れ前の鋼材であり、上記化学組成を有し、Ａｃ３点が９００℃以下であるものとすることが好ましい。
【００３９】
焼入れに際しては、焼入れ用鋼材をオーステナイト単相とするために、少なくともＡｃ３点以上の温度域まで加熱する必要がある。したがって、加熱コストや生産性の観点からはＡｃ３点が低いほど好ましく、具体的には９００℃以下であることが好ましい。さらに好ましくは８５０℃以下である。
【００４０】
なお、焼入れ用鋼材は、鋼板、鋼管、形鋼などに加え、焼入れ前に所望の形状に加工された部材をも含む。
【００４１】
（焼入れ鋼材の製造方法）
上記焼入れ鋼材は、上記焼入れ用鋼材を、５０℃／秒以上の平均加熱速度で（Ａｃ３点＋４０℃）以上（Ａｃ３点＋２００℃）以下の温度域に加熱し、前記温度域で１０秒間以下保持したのちに、２００℃／秒以上の平均冷却速度でＭｓ点以下の温度域まで冷却することにより製造することが好ましい。
【００４２】
上記平均加熱速度を５０℃／秒以上とすることにより、焼入れに際しての加熱過程におけるオーステナイトの粒成長を抑制し、焼入れ後において旧オーステナイト平均切片長さを１０μｍ以下とすることが容易となる。したがって、上記平均加熱速度は５０℃／秒以上とすることが好ましい。さらに好ましくは１００℃／秒以上である。上記平均加熱速度は、速ければ速いほどオーステナイトの粒成長が抑制されて好ましい。
【００４３】
上記加熱温度を（Ａｃ３点＋４０℃）以上とすることにより、焼入れに際しての組織を確実にオーステナイト単相とするとともに、組織や各種元素の濃度分布の均一化を図ることができ、焼入れ後において目的とする強度を安定的に得ることができるとともに、高い靭性を確保することができる。したがって、上記加熱温度は（Ａｃ３点＋４０℃）以上とすることが好ましい。さらに好ましくは（Ａｃ３点＋８０℃）以上である。
【００４４】
上記加熱温度を（Ａｃ３点＋２００℃）以下とすることにより、焼入れに際しての加熱過程におけるオーステナイトの粒成長を抑制し、焼入れ後において旧オーステナイト平均切片長さを１０μｍ以下とすることが容易となる。したがって、上記加熱温度は（Ａｃ３点＋２００℃）以下とすることが好ましい。さらに好ましくは（Ａｃ３点＋１８０℃）以下である。
【００４５】
上記加熱の後、上部臨界冷却速度以上の冷却速度でＭｓ点以下の温度域まで冷却することによりマルテンサイトからなる組織が得られるが、上記焼入れ用鋼板については、水冷や油冷により２００℃／秒以上の平均冷却速度でＭｓ点以下の温度域まで冷却することが好ましい。
【００４６】
本発明の好適な加熱方法としては、急速加熱および急速冷却を達成する方法であれば、どのような方法を採用してもよい。例えば、高周波加熱焼入れ法や通電加熱焼入れ法等が挙げられる。
【００４７】
また、本発明の焼入れ鋼材および焼入れ用鋼材には、耐食性付与等を目的として表面にめっき被膜を備えることができる。めっき被膜としては、Ｚｎ系めっき、Ａｌ系めっき等が挙げられる。
【００４８】
また、本発明に係る焼入れ鋼材を自動車用部品等に適用する場合には、塗装焼き付けによる熱処理が、焼入れ部材に施される。このときに、若干の強度低下が認められる場合があるが、本発明範囲を外れるほどの大きな変化は生じない。
【００４９】
また、本発明の焼入れ用鋼材は、焼入れの際にオーステナイト温度域に加熱されるため、加熱前の室温での機械的性質はあまり重要ではなく、加熱前の鋼組織については特に規定しない。
【実施例】
【００５０】
以下に本発明の実施例について説明する。
表１に示す化学組成を有する鋼板（板厚：１．４ｍｍ）を供試材とした。供試材である板の製造方法は次の通りである。すなわち、実験室にて溶製したスラブを１２５０℃にて３０分間加熱した後、９００℃以上で熱間圧延を行い、板厚４ｍｍの鋼板とした。熱間圧延後は、６００℃まで水スプレー冷却したのち炉に装入し、６００℃で３０分間保持した後、２０℃／時で室温まで徐冷することにより、熱延巻き取り工程を模擬した。得られた熱延鋼板は、酸洗によりスケールを除去した後、冷間圧延にて板厚１．４ｍｍとした。
【００５１】
上述の鋼板から、１．４ｔ×１５ｗ×２００Ｌのサイズの試験片を切断して採取し、表２に記載の加熱条件にて通電加熱した後、直ちに水冷することで焼入れた。焼入れた部位から各種試験片を採取し、断面ミクロ組織観察、切断法による旧オーステナイト平均切片長さ測定、引張試験（ＪＩＳ１３号Ｂ試験片）、シャルピー衝撃試験、スケール剥離性調査を実施した。
【００５２】
スケールの剥離性評価では、水冷後のスケールの残存状況を目視にて確認し、剥離している場合を合格として○と表記し、それ以外は不合格として×と表記した。
【００５３】
また各鋼種のＡｃ３点は、上述の加熱時に、試験片の熱膨張変化の測定により求めた。
シャルピー衝撃試験については、焼き入れた後の１．４ｍｍ厚の鋼板を１．２ｍｍ厚まで研削したのち、４枚積層してネジ止めした後、Ｖノッチ試験片を作製し、シャルピー衝撃試験に供した。
【００５４】
靱性評価としては、０℃での衝撃値が４０Ｊ／ｃｍ２を超える場合に合格として○とし、５０Ｊ／ｃｍ２を超える場合には、非常に靭性に優れるとして、表中では◎と表記した。以上の基準を満足しない場合には×と表記した。
【００５５】
なお各評価項目で一つでも不合格となったものについては、原則、他項目の評価は中止または未実施とした。
【００５６】
【表１】
2014019904.tif 000002
【００５７】
【表２】
2014019904.tif 000003
【００５８】
本発明例である試験Ｎｏ．１〜１０は、ＴＳが１．８〜２．０ＧＰａで、かつ靱性も良好であることがわかる。一方、比較例である試験Ｎｏ．１１は、強度が低く、鋼種Ｎｏ．１２は強度が高すぎる。また試験Ｎｏ．１３では。Ｍｎ量が高いため靭性が低く、試験Ｎｏ．１４ではＮｂ量が高いため靭性が低い。また試験Ｎｏ．１５では、Ｎｂが含有されていないため、靭性が低く、試験Ｎｏ．１６ではＴｉおよびＢが含有されていないため、靭性が低い。試験Ｎｏ．１７では、Ｃｒ量が高いため靭性が低い。試験Ｎｏ．１８では、Ｓｉ量が高く、スケール剥離性が悪い。試験Ｎｏ．１９および２０では、Ｍｎ／Ｓｉが本発明範囲内から外れているため、スケール剥離性が悪い。試験Ｎｏ．２１では、Ｍｎ量が低く、スケール剥離性が悪い。